(57)【特許請求の範囲】
【請求項１】
フッ素ゴム、パーオキサイド系架橋剤、フッ素ゴム１００重量部に対して０．０５〜５重量部の粘着付与剤ならびにフッ素ゴム１００重量部に対して４〜１００重量部の金属酸化物（ただし、シリカ系充填剤は除く）および／または１〜５０重量部のシリカ系充填剤を含むパーオキサイド架橋用フッ素ゴム組成物。
【請求項２】
粘着付与剤が、クマロン樹脂、ロジン誘導体、フェノール・テルペン系樹脂および石油系炭化水素樹脂からなる群から選ばれる１種以上の粘着付与剤である請求の範囲第１項記載のパーオキサイド架橋用フッ素ゴム組成物。
【請求項３】
前記金属酸化物が、酸化マグネシウム、酸化カルシウム、酸化チタン、酸化アルミニウム、酸化鉄および酸化亜鉛からなる群から選ばれる１種以上の酸化物である請求の範囲第１項または第２項記載のパーオキサイド架橋用フッ素ゴム組成物。
【請求項４】
前記金属酸化物が、酸化マグネシウムである請求の範囲第３項記載のパーオキサイド架橋用フッ素ゴム組成物。
【請求項５】
請求の範囲第１項〜第４項のいずれかに記載のパーオキサイド架橋用フッ素ゴム組成物から形成されるフッ素ゴム層と、
非フッ素ゴムおよびパーオキサイド系架橋剤を含む非フッ素ゴム組成物から形成される非フッ素ゴム層を積層し、ゴム積層体を形成する工程、得られたゴム積層体をパーオキサイド架橋して層間を接着する工程を含むゴム積層体の製造方法。
【請求項６】
非フッ素ゴムが、シリコーンゴムである請求の範囲第５項記載のゴム積層体の製造方法。
【請求項７】
パーオキサイド架橋が、スチーム架橋である請求の範囲第５項または第６項記載のゴム積層体の製造方法。
【請求項８】
請求の範囲第５項〜第７項のいずれかに記載の製造方法から得られたゴム積層体から形成される耐油・耐熱ゴムホース。
【発明の詳細な説明】
【技術分野】
【０００１】
本発明は、フッ素ゴム、パーオキサイド系架橋剤、粘着付与剤ならびに金属酸化物および／またはシリカ系充填剤を含むパーオキサイド架橋用フッ素ゴム組成物、該パーオキサイド架橋用フッ素ゴム組成物から形成されるフッ素ゴム層を含むゴム積層体の製造方法、該製造方法から得られたゴム積層体から形成される耐油・耐熱ゴムホースに関する。
【背景技術】
【０００２】
フッ素ゴムは、優れた耐薬品性、耐溶剤性および耐熱性を示すことから、自動車工業、半導体工業、化学工業等の各種分野において広く使用されており、たとえば、自動車産業においては、エンジンならびに周辺装置、ＡＴ装置、燃料系統ならびに周辺装置などのホース、シール材等として使用されている。しかし、近年の環境規制に伴い、これらのフッ素ゴムからなる材料にも耐老化性、耐候性、加工性、耐油性、耐燃料油性、燃料透過性などの諸特性においてよりいっそう厳しい要求がされているのが現状である。【０００３】
フッ素ゴムは、前述のような優れた諸特性を示すものの、その価格が通常のゴム材料の１０〜２０倍と高価であり、また耐寒性に問題があり、フッ素ゴムのみでホースなどの材料を作ることは、コスト、耐寒性等の点で問題があった。また、従来、燃料油用ホースとして用いられていた、アクリルニトリル−ブタジエン共重合体ゴムやシリコーンゴムでは、耐熱性、耐油性、耐老化性などの諸特性の点でフッ素ゴムに劣るものであり、その改善が要求されていた。【０００４】
そこで、フッ素ゴムを内層として薄く使用し、外層としてはエピクロルヒドリンゴム等の非フッ素ゴムからなるホース類が開発されている。このようなフッ素ゴムと非フッ素ゴムからなることで、コストや耐寒性等の問題は改善されるものの、フッ素ゴムとエピクロルヒドリンゴム等の非フッ素ゴムは、接着性に乏しく、実用上難点があった。【０００５】
このような問題点を解決する手法として、アクリロニトリル−ブタジエンゴムとポリ塩化ビニルとのブレンド材に、有機過酸化物、接着性付与剤、粘着付与剤を添加したゴム組成物が知られている（例えば、特開２０００−２７３２４１号公報参照）。該ゴム組成物は、未架橋時におけるフッ素ゴム層に対する優れた粘着性と架橋時におけるフッ素ゴム層に対する優れた接着性との両立が可能であることが記載されているが、特開２０００−２７３２４１号公報においては、接着性付与剤、粘着付与剤を添加して非フッ素ゴム層を改良するものであり、フッ素ゴム層を改良することについては検討されていない。さらに、アクリロニトリル−ブタジエンゴムとポリ塩化ビニルとのブレンド材以外のものとフッ素ゴムの接着については検討されていない。【０００６】
また、粘着付与剤を添加したフッ素ゴム組成物として、フッ素ゴム、クマロン・インデン樹脂、フェノール・ホルムアルデヒド樹脂、ポリテルペン樹脂、テルペン・フェノール樹脂またはキシレン・ホルムアルデヒド樹脂からなるフッ素ゴム組成物が知られている（例えば、特開２００５−１１３０１７号公報参照）。しかし、該フッ素ゴム組成物は、高温時の低反発特性を改善したものであり、非フッ素ゴム層との接着性については検討されていない。さらに、実施例においては、ポリオール加硫用フッ素ゴム組成物の高温時の低反発特性が改善されることのみが開示されており、パーオキサイド加硫用フッ素ゴム組成物については具体的に記載されていない。【０００７】
また、フッ素ゴムまたは非フッ素ゴムに金属酸化物を配合することによりフッ素ゴムと非フッ素ゴムとの接着性を改良する方法（例えば、国際公開第０３／０３９８５８号パンフレット参照）、フッ素ゴムまたは非フッ素ゴムにシリカ系充填剤を配合することによりフッ素ゴムと非フッ素ゴムとの接着性を改良する方法（例えば、特開２００３−１９７７２号公報参照）が知られている。しかし、これらの特許文献の実施例においてはプレス加硫が行なわれており、実際のホース類の製造に使用されるスチーム架橋法を用いると接着力が劣る傾向がある。【０００８】
さらに、シリコーンゴムとフッ素ゴムを含むフルオロポリマーとを接着する方法（例えば、特表２００２−５２４３０５号公報参照）が知られている。しかし、特表２００２−５２４３０５号公報の実施例においても、プレス加硫が行なわれており、実際のホース類の製造で使用されるスチーム架橋法を用いると接着力が劣る傾向がある。また脱フッ化水素処理剤を加えることにより、圧縮永久歪みなどが劣る傾向が見られる。【０００９】
したがって、フッ素ゴム層と非フッ素ゴム層との接着性を充分に改善することができるフッ素ゴム組成物またはそれからなるゴム積層体は存在しなかった。
【発明の開示】
【００１０】
本発明は、非フッ素ゴムから形成される層との密着性に優れるフッ素ゴム層を形成することができるパーオキサイド架橋用フッ素ゴム組成物、該フッ素ゴム組成物から形成される層を含むゴム積層体の製造方法を提供することを目的とする。また、該製造方法から得られたゴム積層体から形成される耐油・耐熱ゴムホースを提供することを目的とする。
【００１１】
すなわち、本発明は、フッ素ゴム、パーオキサイド系架橋剤、フッ素ゴム１００重量部に対して０．０５〜１０重量部の粘着付与剤ならびにフッ素ゴム１００重量部に対して４〜１００重量部の金属酸化物（ただし、シリカ系充填剤は除く。以下同様）および／または１〜５０重量部のシリカ系充填剤を含むパーオキサイド架橋用フッ素ゴム組成物に関する。
【００１２】
粘着付与剤が、クマロン樹脂、ロジン誘導体、フェノール・テルペン系樹脂および石油系炭化水素樹脂からなる群から選ばれる１種以上の粘着付与剤であることが好ましい。
【００１３】
金属酸化物が、酸化マグネシウム、酸化カルシウム、酸化チタン、酸化アルミニウム、酸化鉄および酸化亜鉛からなる群から選ばれる１種以上の酸化物であることが好ましい。
【００１４】
金属酸化物が、酸化マグネシウムであることが好ましい。
【００１５】
また、本発明は、前記パーオキサイド架橋用フッ素ゴム組成物から形成されるフッ素ゴム層と、
非フッ素ゴムおよびパーオキサイド系架橋剤を含む非フッ素ゴム組成物から形成される非フッ素ゴム層を積層し、ゴム積層体を形成する工程、得られたゴム積層体をパーオキサイド架橋して層間を接着する工程を含むゴム積層体の製造方法に関する。
【００１６】
非フッ素ゴムが、シリコーンゴムであることが好ましい。
【００１７】
パーオキサイド架橋が、スチーム架橋であることが好ましい。
【００１８】
さらに、本発明は、前記製造方法から得られたゴム積層体から形成される耐油・耐熱ゴムホースに関する。
【図面の簡単な説明】
【００１９】
【図１】接着強度の測定のための試験片の説明図である。
【発明を実施するための最良の形態】
【００２０】
本発明は、フッ素ゴム、パーオキサイド系架橋剤、フッ素ゴム１００重量部に対して０．０５〜１０重量部の粘着付与剤ならびにフッ素ゴム１００重量部に対して４〜１００重量部の金属酸化物および／または１〜５０重量部のシリカ系充填剤を含むパーオキサイド架橋用フッ素ゴム組成物に関する。
【００２１】
本発明において、フッ素ゴムとしては、非パーフルオロフッ素ゴムおよびパーフルオロフッ素ゴムがあげられる。なお、パーフルオロフッ素ゴムとは、その構成単位のうち、９０モル％以上がパーフルオロモノマーからなるものをいう。【００２２】
非パーフルオロフッ素ゴムとしては、ビニリデンフルオライド（以下、ＶｄＦとする）系フッ素ゴム、テトラフルオロエチレン（以下、ＴＦＥとする）／プロピレン系フッ素ゴム、ＴＦＥ／プロピレン／ＶｄＦ系フッ素ゴム、エチレン／ヘキサフルオロプロピレン（以下、ＨＦＰとする）系フッ素ゴム、エチレン／ＨＦＰ／ＶｄＦ系フッ素ゴム、エチレン／ＨＦＰ／ＴＦＥ系フッ素ゴム、フルオロシリコーン系フッ素ゴム、またはフルオロホスファゼン系フッ素ゴムなどがあげられ、これらをそれぞれ単独で、または本発明の効果を損なわない範囲で任意に組合わせて用いることができるが、ＶｄＦ系フッ素ゴム、ＴＦＥ／プロピレン系フッ素ゴムを用いることが好ましい。【００２３】
ＶｄＦ系フッ素ゴムとしては、下記一般式（１）：
−（Ｍ1）−（Ｍ2）−（Ｎ1）−                （１）
（式中、構造単位Ｍ1はＶｄＦ（ｍ1）由来の構造単位であり、構造単位Ｍ2は含フッ素エチレン性単量体（ｍ2）由来の構造単位であり、構造単位Ｎ1は単量体（ｍ1）および単量体（ｍ2）と共重合可能な単量体（ｎ1）由来の繰り返し単位である）
で表されるものが好ましい。【００２４】
一般式（１）で示されるＶｄＦ系フッ素ゴムの中でも、構造単位Ｍ1を２５〜８５モル％、構造単位Ｍ2を７５〜１５モル％含むものが好ましく、構造単位Ｍ1を３０〜８０モル％、構造単位Ｍ2を７０〜２０モル％含むものがより好ましく、構造単位Ｍ1を４０〜７０モル％、構造単位Ｍ2を６０〜３０モル％含むものがさらに好ましい。構造単位Ｎ1は、構造単位Ｍ1と構造単位Ｍ2の合計量に対して、０〜１０モル％であることが好ましい。【００２５】
含フッ素エチレン性単量体（ｍ2）としては、たとえばＴＦＥ、クロロトリフルオロエチレン（以下、ＣＴＦＥとする）、トリフルオロエチレン、ＨＦＰ、トリフルオロプロピレン、テトラフルオロプロピレン、ペンタフルオロプロピレン、トリフルオロブテン、テトラフルオロイソブテン、パーフルオロ（アルキルビニルエーテル）（以下、ＰＡＶＥとする）、フッ化ビニルなどの含フッ素単量体があげられるが、これらのなかでも、ＴＦＥ、ＨＦＰ、ＰＡＶＥが好ましい。またこれらはそれぞれ単独で、または任意に組合わせて用いることができる。【００２６】
単量体（ｎ1）としては、単量体（ｍ1）および単量体（ｍ2）と共重合可能なものであれば、いかなるものでもよいが、たとえばエチレン、プロピレン、アルキルビニルエーテル、架橋部位を与える単量体などがあげられるが、これらの中でも架橋部位を与える単量体が好ましい。パーオキサイド架橋可能な架橋部位を与える単量体がさらに好ましい。【００２７】
このような架橋部位を与える単量体としては、たとえば特公平５−６３４８２号公報、特開平７−３１６２３４号公報に記載されているようなパーフルオロ（６，６−ジヒドロ−６−ヨード−３−オキサ−１−ヘキセン）やパーフルオロ（５−ヨード−３−オキサ−１−ペンテン）などのヨウ素含有単量体、特開平４−５０５３４１号公報に記載されている臭素含有単量体、特開平４−５０５３４５号公報、特開平５−５０００７０号公報に記載されているようなシアノ基含有単量体、カルボキシル基含有単量体、アルコキシカルボニル基含有単量体などがあげられる。【００２８】
このほか、架橋部位を与える単量体としては、たとえばＶｄＦ、一般式（２）：
ＣＹ12＝ＣＹ1−Ｒf1ＣＨＲ1Ｘ1              （２）
（式中、Ｙ1は、水素原子、フッ素原子またはＣＨ3、Ｒf1は、フルオロアルキレン基、パーフルオロアルキレン基、フルオロポリオキシアルキレン基またはパーフルオロポリオキシアルキレン基、Ｒ1は、水素原子またはＣＨ3、Ｘ1は、ヨウ素原子または臭素原子）で表されるヨウ素または臭素含有単量体、一般式（３）：
ＣＹ22＝ＣＹ2−Ｒf2ＣＦ2Ｘ2              （３）
（式中、Ｙ2は、水素原子、フッ素原子またはＣＨ3、Ｒf2は、フルオロアルキレン基、パーフルオロアルキレン基、フルオロポリオキシアルキレン基またはパーフルオロポリオキシアルキレン基、Ｘ2は、ヨウ素原子または臭素原子）
で表されるヨウ素または臭素含有単量体、一般式（４）：
ＣＦ2＝ＣＦＯ−Ｒf3  −ＣＦＲ3−Ｘ3    （４）
（式中、Ｒf3は、フルオロアルキレン基、パーフルオロアルキレン基、フルオロポリオキシアルキレン基またはパーフルオロポリオキシアルキレン基、Ｒ3は、フッ素原子またはＣＦ3、Ｘ3は、シアノ基、カルボキシル基またはアルコキシカルボニル基）
で表される単量体、一般式（５）：
ＣＹ42＝ＣＦ2ＣＦ2Ｏ−Ｒf4  −ＣＦＲ4−Ｘ4    （５）
（式中、Ｙ4はフッ素原子または水素原子、Ｒf4は、フルオロアルキレン基、パーフルオロアルキレン基、フルオロポリオキシアルキレン基またはパーフルオロポリオキシアルキレン基、Ｒ4は、フッ素原子またはＣＦ3、Ｘ4は、シアノ基、カルボキシル基またはアルコキシカルボニル基）
で表される単量体などがあげられ、これらをそれぞれ単独で、または任意に組合わせて用いることができる。【００２９】
このヨウ素原子、臭素原子、シアノ基、カルボキシル基、アルコキシカルボニル基は、架橋点として機能することができ、特にヨウ素原子、臭素原子、シアノ基はパーオキサイド架橋の架橋点として機能することができる。【００３０】
このようなＶｄＦ系フッ素ゴムとして、具体的には、ＶｄＦ／ＨＦＰ系ゴム、ＶｄＦ／ＨＦＰ／ＴＦＥ系ゴム、ＶｄＦ／ＣＴＦＥ系ゴム、ＶｄＦ／ＣＴＦＥ／ＴＦＥ系ゴム、ＶｄＦ／ＰＡＶＥ系ゴム、ＶｄＦ／ＴＦＥ／ＰＡＶＥ系ゴム、ＶｄＦ／ＨＦＰ／ＰＡＶＥ系ゴム、ＶｄＦ／ＨＦＰ／ＴＦＥ／ＰＡＶＥ系ゴム、ＶｄＦ／ＴＦＥ／プロピレン系ゴム、ＶｄＦ／エチレン／ＨＦＰ系ゴムなどが好ましくあげられる。【００３１】
ＴＦＥ／プロピレン系フッ素ゴムとしては、下記一般式（６）：
−（Ｍ3）−（Ｍ4）−（Ｎ2）−              （６）
（式中、構造単位Ｍ3はＴＦＥ（ｍ3）由来の構造単位であり、構造単位Ｍ4はプロピレン（ｍ4）由来の構造単位であり、構造単位Ｎ2は単量体（ｍ3）および単量体（ｍ4）と共重合可能な単量体（ｎ2）由来の繰り返し単位である）
で表されるものが好ましい。【００３２】
一般式（６）で示されるＴＦＥ／プロピレン系フッ素ゴムの中でも、構造単位Ｍ3を４０〜７０モル％、構造単位Ｍ4を６０〜３０モル％含むものが好ましく、より好ましくは構造単位Ｍ3を５０〜６０モル％、構造単位Ｍ4を５０〜４０モル％含むものである。構造単位Ｎ2は、構造単位Ｍ3と構造単位Ｍ4の合計量に対して、０〜４０モル％であることが好ましい。【００３３】
単量体（ｎ2）としては、単量体（ｍ3）および単量体（ｍ4）と共重合可能なものであればいかなるものでもよいが、架橋部位を与える単量体であることが好ましい。パーオキサイド架橋可能な架橋部位を与える単量体がさらに好ましい。【００３４】
このような架橋部位を与える単量体としては、前記同様のものがあげられるが、これらの中でも特にヨウ素原子、臭素原子、シアノ基含有単量体はパーオキサイド架橋の架橋部位を与えるため、好ましい。【００３５】
パーフルオロフッ素ゴムとしては、下記一般式（７）：
−（Ｍ5）−（Ｍ6）−（Ｎ3）−              （７）
（式中、構造単位Ｍ5はＴＦＥ（ｍ5）由来の構造単位であり、構造単位Ｍ6はＰＡＶＥ（ｍ6）由来の構造単位であり、構造単位Ｎ3は単量体（ｍ5）および単量体（ｍ6）と共重合可能な単量体（ｎ3）由来の繰り返し単位である）
で表されるものが好ましい。【００３６】
一般式（７）で示されるパーフルオロフッ素ゴムの中でも、構造単位Ｍ5を５０〜９０モル％、構造単位Ｍ6を１０〜５０モル％含むものが好ましく、より好ましくは構造単位Ｍ5を５０〜８０モル％、構造単位Ｍ6を２０〜５０モル％含むものであり、さらに好ましくは構造単位Ｍ5を５５〜７０モル％、構造単位Ｍ6を３０〜４５モル％含むものである。構造単位Ｎ3は、構造単位Ｍ5と構造単位Ｍ6の合計量に対して、０〜５モル％であることが好ましく、０〜２モル％であることがより好ましい。これらの組成の範囲を外れると、ゴム弾性体としての性質が失われ、樹脂に近い性質となる傾向がある。【００３７】
ＰＡＶＥ（ｍ6）としては、たとえばパーフルオロ（メチルビニルエーテル）、パーフルオロ（プロピルビニルエーテル）などがあげられ、これらをそれぞれ単独で、または任意に組合わせて用いることができる。【００３８】
また、単量体（ｎ3）としては、単量体（ｍ5）および単量体（ｍ6）と共重合可能なものであればいかなるものでもよく、前記した単量体等をあげることができるが、これらの中でも、架橋部位を与える単量体が好ましい。【００３９】
このような架橋部位を与える単量体としては、前記同様のものがあげられる。【００４０】
このヨウ素原子、臭素原子、シアノ基、カルボキシル基、アルコキシカルボニル基は、架橋点として機能することができ、特にヨウ素原子、臭素原子、シアノ基はパーオキサイド架橋の架橋点として機能することができる。【００４１】
かかるパーフルオロフッ素ゴムの具体例としては、国際公開第９７／２４３８１号パンフレット、特公昭６１−５７３２４号公報、特公平４−８１６０８号公報、特公平５−１３９６１号公報などに記載されているフッ素ゴムなどがあげられる。【００４２】
前記非パーフルオロフッ素ゴムやパーフルオロフッ素ゴムとして例示したものは主モノマーの構成であり、またビニル基やアリル基を複数有する多官能モノマーなど前記した以外の架橋部位を与える単量体や、変性単量体等を共重合したものも好適に用いることができる。また熱処理などを施すことにより脱フッ酸を促進して架橋点となる二重結合を分子中に生成させても良い。【００４３】
前記フッ素ゴムの中でも、耐熱性、圧縮永久ひずみ、加工性、コストの点から、ＶｄＦ単位を含むフッ素ゴムであることが好ましく、ＶｄＦ単位とＨＦＰ単位とを有するフッ素ゴムであることがより好ましく、ＶｄＦ／ＴＦＥ／ＨＦＰ系フッ素ゴムであることがさらに好ましい。【００４４】
以上説明したフッ素ゴムは、常法により製造することができるが、好ましい製造方法としては、フッ素ゴムの製造法として公知のヨウ素移動重合法をあげることができる。ヨウ素移動重合法を用いて得られる含フッ素エラストマーの末端には、ヨウ素原子または臭素原子が導入され、パーオキサイド架橋の架橋点となりうる。重合時の温度、時間などの重合条件としては、モノマーの種類や目的とするエラストマーにより適宜決定すればよい。【００４５】
本発明のパーオキサイド架橋用フッ素ゴム組成物は、パーオキサイド系架橋剤を含むものであり、該パーオキサイド系架橋剤により架橋することで、架橋点に炭素−炭素結合を有することができるため、架橋点に炭素−酸素結合を有するポリオール架橋系および炭素−窒素二重結合を有するポリアミン架橋系に比べて、耐薬品性および耐スチーム性に優れているものである。【００４６】
また、本発明のパーオキサイド架橋用フッ素ゴム組成物には、できるだけ多くの架橋がパーオキサイド架橋で構成されるのがフッ素ゴムと非フッ素ゴムの接着においては有利であり、ポリオール架橋剤を含まないことが好ましい。【００４７】
本発明で用いるパーオキサイド系架橋剤としては、熱や酸化還元系の存在下で容易にパーオキシラジカルを発生し得る有機過酸化物であればよく、具体的には、たとえば１，１−ビス（ｔ−ブチルパーオキシ）−３，５，５−トリメチルシクロヘキサン、２，５−ジメチルヘキサン−２，５−ジヒドロパーオキサイド、ジ−ｔ−ブチルパーオキサイド、ｔ−ブチルクミルパーオキサイド、ジクミルパーオキサイド、α，α−ビス（ｔ−ブチルパーオキシ）−ｐ−ジイソプロピルベンゼン、２，５−ジメチル−２，５−ジ（ｔ−ブチルパーオキシ）ヘキサン、２，５−ジメチル−２，５−ジ（ｔ−ブチルパーオキシ）−ヘキシン−３、ベンゾイルパーオキサイド、ｔ−ブチルパーオキシベンゼン、ｔ−ブチルパーオキシマレイン酸、ｔ−ブチルパーオキシイソプロピルカーボネートなどをあげることができる。これらの中でも、２，５−ジメチル−２，５−ジ（ｔ−ブチルパーオキシ）ヘキサンが好ましい。【００４８】
パーオキサイド系架橋剤の添加量は、フッ素ゴム１００重量部に対して、０．０５〜１０重量部であることが好ましく、０．１〜１０重量部であることがより好ましく、０．３〜７．０重量部であることがさらに好ましく、１〜５重量部であることが特に好ましい。架橋剤が、０．０５重量部未満であると、架橋度が不足するため、成形品の耐熱性および耐油性等の性能が損なわれる傾向があり、１０重量部をこえると、架橋密度が高くなりすぎるため架橋時間が長くなる傾向があることに加え、経済的にも好ましくないものであり、また、得られるフッ素ゴム組成物の成形加工性が低下する傾向がある。【００４９】
また、パーオキサイド系架橋においては、パーオキサイド系架橋剤と併用して、架橋助剤を用いることが好ましい。【００５０】
架橋助剤としては、たとえば、トリアリルシアヌレート、トリアリルイソシアヌレート（ＴＡＩＣ）、トリアクリルホルマール、トリアリルトリメリテート、Ｎ，Ｎ’−ｍ−フェニレンビスマレイミド、ジプロパルギルテレフタレート、ジアリルフタレート、テトラアリルテレフタレートアミド、トリアリルホスフェート、ビスマレイミド、フッ素化トリアリルイソシアヌレート（１，３，５−トリス（２，３，３−トリフルオロ−２−プロペニル）−１，３，５−トリアジン−２，４，６−トリオン）、トリス（ジアリルアミン）−Ｓ−トリアジン、亜リン酸トリアリル、Ｎ，Ｎ−ジアリルアクリルアミド、１，６−ジビニルドデカフルオロヘキサン、ヘキサアリルホスホルアミド、Ｎ，Ｎ，Ｎ’，Ｎ’−テトラアリルフタルアミド、Ｎ，Ｎ，Ｎ’，Ｎ’−テトラアリルマロンアミド、トリビニルイソシアヌレート、２，４，６−トリビニルメチルトリシロキサン、トリ（５−ノルボルネン−２−メチレン）シアヌレート、トリアリルホスファイトなどがあげられる。これらの中でも、架橋性、架橋物の物性の点から、トリアリルイソシアヌレート（ＴＡＩＣ）が好ましい。【００５１】
架橋助剤の添加量は、フッ素ゴム１００重量部に対して、０．１〜２０重量部であることが好ましく、０．３〜１０重量部であることがより好ましく、０．５〜１０重量部であることがさらに好ましく、１〜６重量部であることが特に好ましい。架橋助剤が、０．１重量部未満であると、架橋時間が実用に耐えないほど長くなり、かつ得られる成形品の圧縮永久歪み、耐熱性および耐油性が低下する傾向があり、２０重量部をこえると、成形品の圧縮永久歪み、耐熱性が低下し、かつ、得られるフッ素ゴム組成物の成形加工性が低下する傾向がある。【００５２】
また本発明のパーオキサイド架橋用フッ素ゴム組成物は、粘着付与剤を含むことにより、非フッ素ゴムおよびパーオキサイド系架橋剤を含む非フッ素ゴム組成物から形成される非フッ素ゴム層との密着性に優れるため、得られたゴム積層体を架橋する際に二層が剥離することがなく架橋接着することができるものである。これにより、プレス架橋より接着強度が得られにくいスチーム架橋法でも充分な接着強度を得ることができる。また圧縮永久歪みなどの特性を損なうことなく、接着性を向上させることができる。【００５３】
粘着付与剤の軟化点は、２００℃以下であることが好ましく、１２０℃以下であることがより好ましい。軟化点が２００℃を超えると架橋時にも粘着付与剤が溶融せず、充分な接着力が得られない傾向があり、また、混練り時に粘着付与剤が溶融しにくく分散不良を起こし易い傾向がある。【００５４】
粘着付与剤としては、クマロン樹脂、フェノール・テルペン系樹脂、石油系炭化水素樹脂、ロジン誘導体などをあげることができる。これらは単独で、または混合して用いることができる。【００５５】
クマロン樹脂としては、クマロン・インデン樹脂が挙げられる。【００５６】
フェノール・テルペン系樹脂としては、ｐ−第三−ブチルフェノール・アセチレン樹脂、フェノール・ホルムアルデヒド樹脂、テルペン・フェノール樹脂、ポリテルペン樹脂、キシレン・ホルムアルデヒド樹脂、アルキルフェノール樹脂などをあげることができる。【００５７】
石油系炭化水素樹脂としては、芳香族炭化水素樹脂、脂肪族炭化水素樹脂、脂肪族系環状炭化水素樹脂、不飽和炭化水素の重合体、イソプレン系樹脂、水素添加炭化水素樹脂、炭化水素系粘着化樹脂、重合型特殊ポリエステル、ポリブテン、アタクチック・ポリプロピレン、液状ポリブタジエン、低分子量ブチルゴムなどをあげることができる。【００５８】
ロジン誘導体としては、ロジンのペンタエリスリトール・エステル、ロジンのグリセロール・エステル、水素添加ロジン、高度に水添したウッドロジン、水素添加ロジンのメチル・エステル、水素添加ロジンのトリエチレングリコール・エステル、水素添加ロジンのペンタエリスリトール・エステル、水素添加ロジン・エステル、高融点エステル系樹脂、重合ロジン、重合ロジンのグリセロール・エステル、樹脂酸亜鉛、硬化ロジン、ロジン系粘着付与剤などをあげることができる。【００５９】
また、その他の粘着付与剤としては、樹脂酸とアミン−樹脂石けんの混合品、テレピン系粘着付与剤、合成樹脂とフタル酸エステルの共縮合品などがあげられる。【００６０】
これらの中でも、フッ素ゴムと非フッ素ゴムとの接着性の点から、クマロン樹脂、フェノール・テルペン系樹脂、石油系炭化水素樹脂、ロジン誘導体からなる群から選ばれる１種以上の粘着付与剤がより好ましい。【００６１】
粘着付与剤の添加量は、フッ素ゴム１００重量部に対して０．０５〜１０重量部であり、０.１〜５重量部であることが好ましく、０．１〜２重量部であることがより好ましい。粘着付与剤が０．０５重量部未満であると充分な接着力が得られない傾向があり、１０重量部をこえると成形品の圧縮永久歪み、耐熱性、耐油性が低下し、かつ、得られるフッ素ゴム組成物の成形加工性が低下する傾向がある。【００６２】
本発明のパーオキサイド架橋用フッ素ゴム組成物は、さらに、金属酸化物および／またはシリカ系充填剤を含むものである。【００６３】
金属酸化物を含むことにより、フッ素ゴムと非フッ素ゴムとの接着力が向上するものである。【００６４】
金属酸化物としては、酸化マグネシウム、酸化カルシウム、酸化チタン、酸化アルミニウム、酸化鉄、酸化亜鉛などをあげることができるが、表面活性が高い点から、酸化マグネシウム、酸化カルシウム、酸化チタン、酸化アルミニウム、酸化鉄および酸化亜鉛からなる群から選ばれる１種以上の酸化物であることが好ましく、酸化マグネシウムであることがより好ましい。【００６５】
また上記金属酸化物の粒子径は、０．１μｍ以上であることが好ましく、０．５μｍ以上であることがより好ましく、１．０μｍ以上であることがさらに好ましい。粒子径が０．１μｍ未満であると、フッ素ゴムへの混合が困難になったり、フッ素ゴム組成物からなる成形品が硬くなり弾性が損なわれる傾向がある。粒子径の上限としては、５００μｍ以下であることが好ましく、５０μｍ以下であることがより好ましく、１０μｍ以下であることがさらに好ましい。粒子径が５００μｍを超えると、粒子の比表面積が小さくなり接着力が低くなる傾向がある。【００６６】
金属酸化物の添加量は、フッ素ゴム１００重量部に対して４〜１００重量部であり、５〜５０重量部であることが好ましく、８〜４０重量部であることがより好ましく、８〜２０重量部であることがさらに好ましい。金属酸化物が４重量部未満であるとフッ素ゴムと非フッ素ゴムの接着強度が低下する傾向があり、１００重量部をこえると成形品の硬度が上がりすぎる傾向がある。【００６７】
また、シリカ系充填剤を含むことにより、フッ素ゴムと非フッ素ゴムの接着強度を向上するものである。【００６８】
シリカ系充填剤としては、湿式シリカ、乾式シリカ、ケイソウ土、石英粉などをあげることができるが、湿式シリカ、乾式シリカが好ましい。【００６９】
シリカ系充填剤の添加量は、フッ素ゴム１００重量部に対して１〜５０重量部であり、３〜３０重量部であることが好ましい。シリカ系充填剤が１重量部未満であるとフッ素ゴムと非フッ素ゴムの接着強度が低下する傾向があり、５０重量部をこえると成形品の硬度が上がりすぎる傾向がある。【００７０】
また、必要に応じてフッ素ゴム組成物に配合される通常の添加物、たとえば充填剤、加工助剤、可塑剤、着色剤、安定剤、接着助剤、受酸剤、離型剤、導電性付与剤、熱伝導性付与剤、柔軟性付与剤、耐熱性改善剤、難燃剤などの各種添加剤を配合することができ、前記のものとは異なる常用の架橋剤や架橋助剤を１種またはそれ以上配合してもよい。【００７１】
前記フッ素ゴム組成物は、フッ素ゴム、パーオキサイド系架橋剤、粘着付与剤、ならびに、金属酸化物および／またはシリカ系充填剤、必要に応じて、架橋助剤、充填材などのその他配合剤を、一般に使用されているゴム混練り装置を用いて混練りすることにより得られる。ゴム混練り装置としては、ロール、ニーダー、バンバリーミキサー、インターナルミキサー、二軸押し出し機などを用いることができる。【００７２】
また、本発明のパーオキサイド架橋用フッ素ゴム組成物には、ポリエチレン、ポリプロピレン、ポリアミド、ポリエステル、ポリウレタンなどの他の重合体、金属酸化物やシリカ系充填剤以外のカーボンブラック、硫酸バリウムなどの無機充填剤、顔料、難燃剤、滑剤、光安定剤、耐候安定剤、帯電防止剤、紫外線吸収剤、酸化防止剤、離型剤、発泡剤、香料、オイル、柔軟化剤などを、本発明の効果に影響を及ぼさない範囲で添加することができる。【００７３】
本発明のパーオキサイド架橋用フッ素ゴム組成物は、一般の成形加工方法や成形加工装置などを用いて成形加工することができる。成形加工方法としては、例えば、射出成形、押出成形、圧縮成形、ブロー成形、カレンダー成形、真空成形などの任意の方法を採用することができ、本発明のフッ素ゴム組成物は、使用目的に応じて任意の形状の成形体に成形される。【００７４】
また、本発明は、前記パーオキサイド架橋用フッ素ゴム組成物から形成されるフッ素ゴム層と、
非フッ素ゴムおよびパーオキサイド系架橋剤を含む非フッ素ゴム組成物から形成される非フッ素ゴム層を積層し、ゴム積層体を形成する工程、得られたゴム積層体をパーオキサイド架橋して層間を接着する工程を含むゴム積層体の製造方法に関する。【００７５】
非フッ素ゴムとしては、特に限定されるものではないが、ポリブタジエンゴム、スチレン−ブタジエンゴム、アクリロニトリル−ブタジエンゴムまたはその水素化物、天然ゴム、ポリイソプレン、プロピレン−ブタジエンゴム、エチレン−プロピレンゴム、エチレン−プロピレン−ターモノマー共重合体、ポリクロロプレン、クロロプレン共重合体、ポリ１−クロロブタジエン、１−クロロブタジエン−ブタジエン共重合体、塩素化ポリエチレン、クロルスルホン化ポリエチレン、塩素化または臭素化ブチルゴム、アクリル系ゴム、シリコーンゴム、エピクロルヒドリンゴムと他の不飽和エポキシドなどとの共重合体、エチレン−酢酸ビニル共重合体、α，β−不飽和ニトリル−共役ジエン系共重合体ゴムまたはその水素化物、アクリル酸エステルとビニル化合物、オレフィン化合物、ジエン化合物、α，β−エチレン系不飽和カルボン酸などとの共重合体などがあげられるが、これらの中でも、耐熱性に優れる点からアクリロニトリル−ブタジエンゴムまたはその水素化物、アクリル系ゴム、シリコーンゴム、アクリル酸エステルとビニル化合物、オレフィン化合物、ジエン化合物、α，β−エチレン系不飽和カルボン酸などとの共重合体が好ましく、さらに最も耐熱性の良いシリコーンゴムであることが好ましい。【００７６】
またフッ素ゴムとの接着性の点から、有機過酸化物を用いたパーオキサイド架橋系の非フッ素ゴムが好ましい。【００７７】
シリコーンゴムとしては、縮合反応、付加反応または有機過酸化物により架橋するものが含まれるが、フッ素ゴムとの接着性の点から、有機過酸化物を用いたパーオキサイド架橋系のシリコーンゴムが好ましい。【００７８】
また、非フッ素ゴム組成物に添加するパーオキサイド系架橋剤としては、フッ素ゴム組成物に添加するパーオキサイド系架橋剤と同様のものをあげることができ、中でも、２，５−ジメチル−２，５−ジ（ｔ−ブチルパーオキシ）ヘキサン、ジクミルパーオキサイドが好ましい。【００７９】
また、架橋剤とともに架橋助剤を用いることができるが、架橋助剤としても、フッ素ゴム組成物に添加するパーオキサイド系架橋剤と同様のものをあげることができ、架橋性、架橋物の物性の点から、トリアリルイソシアヌレート（ＴＡＩＣ）が好ましい。【００８０】
架橋剤の配合量としては、非フッ素ゴム１００重量部に対して、０．２〜１０重量部が好ましく、０．５〜８重量部がより好ましい。架橋剤が、０．２重量部未満であると、架橋密度が低くなり圧縮永久歪みが大きくなる傾向があり、１０重量部をこえると、架橋密度が高くなりすぎるため、圧縮時に割れやすくなる傾向がある。【００８１】
架橋助剤の配合量としては、非フッ素ゴム１００重量部に対して、０．２〜１０重量部が好ましく、０．５〜８重量部がより好ましい。架橋助剤の配合量が、０．２重量部未満であると架橋速度が遅くなるため生産性が悪くなる、圧縮永久歪みなどの諸物性が悪くなる傾向があり、１０重量部をこえると架橋速度が速くなりすぎるためスコーチや成形不良が発生しやすくなる傾向がある。【００８２】
また、非フッ素ゴム組成物には、非フッ素ゴム、パーオキサイド架橋剤の他に、必要に応じて受酸剤、補強剤、充填剤、可塑剤、老化防止剤などの当該技術分野において常用される配合剤が添加できる。特に前記の金属酸化物、シリカ系充填剤を配合することにより、フッ素ゴムと非フッ素ゴムの接着をより強固にすることができる。【００８３】
非フッ素ゴム組成物は、前記フッ素ゴム組成物と同様、一般に使用されているゴム混練り装置を用いて混練りすることにより得られる。【００８４】
積層体の積層方法は、特に限定されるものではなく、通常の積層方法を用いることができる。たとえば、フッ素ゴム組成物と、非フッ素ゴム組成物を、押出機により２層同時押出し、または２基の押出機により内側層上に外側層を押出しすることにより内側層と外側層からなる内管ゴム層を形成し、さらに外管ゴム層を押出機により押出して一体化し、ついで架橋接着させて製造することができる。【００８５】
またオープンロールやプレス機等でそれぞれシート状にしたフッ素ゴム組成物と、非フッ素ゴム組成物を重ねて一体化し、ついで架橋接着させて製造することもできる。【００８６】
架橋条件としては、使用する架橋剤などの種類により適宜決めればよいが、通常、１４０〜３００℃の温度で、１分〜２４時間焼成を行う。【００８７】
また、架橋方法としては、プレス架橋、スチーム架橋など通常用いられている方法はもちろんのこと、常圧、加圧、減圧下においても、また、空気中においても、どのような条件下においても架橋反応を行うことができるが、これらの中でも、作業性、成形品の常態物性、圧縮永久歪みの点から、プレス架橋、スチーム架橋が好ましい。さらにスチーム架橋が作業性、生産性の観点から好ましい。【００８８】
本発明の製造方法により得られるゴム積層体は、フッ素ゴムに、パーオキサイド系架橋剤、粘着付与剤、ならびに、金属酸化物および／またはシリカ系充填剤を添加したフッ素ゴム組成物から形成されるフッ素ゴム層を有するため、非フッ素ゴム組成物からなる非フッ素ゴム層との密着性に優れ、耐薬品性、耐油性、耐熱性、耐寒性を兼ね備えるゴム積層体とすることができ、耐油・耐熱ゴムホースとして有用であり、特には自動車のエンジンならびに周辺装置、ＡＴ装置、燃料系統ならびに周辺装置などのホースとして有用なものである。【００８９】
本発明の製造方法により得られるゴム積層体の用途としては特に限定されず、たとえば、自動車用エンジンのエンジン本体、主運動系、動弁系、滑剤・冷却系、燃料系、吸気・排気系；駆動系のトランスミッション系；シャーシのステアリング系；ブレーキ系；電装品の基本電装部品、制御系電装部品、装備電装部品などの、耐熱性・耐油性・燃料油耐性・エンジン冷却用不凍液耐性・耐スチーム性が要求されるガスケットや非接触型および接触型のパッキン類（セルフシールパッキン、ピストンリング、割リング形パッキン、メカニカルシール、オイルシールなど）などのシール材などがあげられる。【００９０】
自動車用エンジンのエンジン本体に用いられるシール材としては、特に限定されないが、たとえば、シリンダーヘッドガスケット、シリンダーヘッドカバーガスケット、オイルパンパッキン、一般ガスケットなどのガスケット、Ｏリング、パッキン、タイミングベルトカバーガスケットなどのシール材などがあげられる。【００９１】
自動車用エンジンの主運動系に用いられるシール材としては、特に限定されるものではないが、たとえば、クランクシャフトシール、カムシャフトシールなどのシャフトシールなどがあげられる。【００９２】
自動車用エンジンの動弁系に用いられるシール材としては、特に限定されるものではないが、たとえば、エンジンバルブのバルブステムオイルシールなどがあげられる。【００９３】
自動車用エンジンの滑剤・冷却系に用いられるシール材としては、特に限定されるものではないが、たとえば、エンジンオイルクーラーのシールガスケットなどがあげられる。【００９４】
自動車用エンジン燃料系に用いられるシール材としては、特に限定されるものではないが、たとえば、燃料ポンプのオイルシール、燃料タンクのフィラーシール、タンクパッキンなど、燃料チューブのコネクターＯリンクなど、燃料噴射装置のインジェクタークッションリング、インジェクターシールリング、インジェクターＯリングなど、キャブレターのフランジガスケットなどがあげられる。【００９５】
自動車用エンジンの吸気・排気系に用いられるシール材としては、特に限定されるものではないが、たとえば、マニホールドの吸気マニホールドパッキン、排気マニホールドパッキン、スロットルのスロットルボディパッキン、ターボチャージのタービンシャフトシールなどがあげられる。【００９６】
自動車用エンジンのトランスミッション系に用いられるシール材としては、特に限定されるものではないが、たとえば、トランスミッション関連のベアリングシール、オイルシール、Ｏリング、パッキンなど、オートマチックトランスミッションのＯリング、パッキン類などがあげられる。【００９７】
自動車用エンジンのブレーキ系に用いられるシール材としては、特に限定されるものではないが、たとえば、オイルシール、Ｏリング、パッキンなど、マスターシリンダーのピストンカップ（ゴムカップ）など、キャリパーシール、ブーツ類などがあげられる。【００９８】
自動車用エンジンの装備電装品に用いられるシール材としては、特に限定されるものではないが、たとえば、カーエアコンのＯリング、パッキンなどがあげられる。【００９９】
自動車用以外の用途としては、特に限定されず、たとえば、船舶、航空機などの輸送機関における耐油、耐薬品、耐熱、耐スチームまたは耐候用のパッキン、Ｏリング、その他のシール材；化学プラントにおける同様のパッキン、Ｏリング、シール材；食品プラント機器および食品機器（家庭用品を含む）における同様のパッキン、Ｏリング、シール材；原子力プラント機器における同様のパッキン、Ｏリング、シール材；一般工業部品における同様のパッキン、Ｏリング、シール材などがあげられる。【０１００】
これらの中でも、本発明の製造方法から得られたゴム積層体は、耐油・耐熱ゴムホースとして用いることが特に好ましい。
【実施例】
【０１０１】
つぎに本発明を実施例をあげて説明するが、本発明はかかる実施例のみに限定されるものではない。【０１０２】
＜架橋特性＞
実施例および比較例で得られたフッ素ゴム組成物について、１次プレス架橋時にＪＳＲ型キュラストメーターII型を用いて１６０℃における架橋曲線を求め、トルクの変化より、最低粘度（ＭＬ）、最高粘度（ＭＨ）、誘導時間（Ｔ１０）および最適架橋時間（Ｔ９０）を求める。【０１０３】
＜常態物性＞
実施例および比較例で得られたフッ素ゴム組成物からなる厚さ２ｍｍの架橋シートを用いて、引張試験機（テンシロン、オリエンテック製）を使用して、ＪＩＳ  Ｋ６２５１（１９９３年）に準じて、５００ｍｍ／分の条件下、ダンベル５号にて、２３℃における引張破断強度（ＴＢ）、引張破断伸び（ＥＢ）および１００％モジュラス（Ｍ１００）を測定する。【０１０４】
＜硬さ＞
実施例および比較例で得られたフッ素ゴム組成物からなる厚さ２ｍｍの架橋シートを用いて、タイプＡデュロメーター（商品名：ＡＳＫＥＲ、高分子計器社製）を使用して、ＪＩＳ  Ｋ６２５３（１９９７年）に準拠して測定する。【０１０５】
＜圧縮永久歪み＞
ＪＩＳ  Ｋ６３０１に準じてＯリング（Ｐ‐２４）の２００℃×２４時間の圧縮永久歪みを測定する（２５％加圧圧縮下に２００℃で２４時間保持したのち、２５℃の恒温室内に３０分間放置した試料を測定）。【０１０６】
＜耐熱老化性＞
ＪＩＳ  Ｋ６２５７  Ａ−２法に準じ、架橋シート用いて２００℃×７２時間および２３０℃×７２時間の熱老化処理を施したのち、ＴＢ、ＥＢおよび硬さの変化を求める。【０１０７】
＜耐油性＞
ＪＩＳ  Ｋ６２５８に準じ、架橋シート用いてＪＩＳ  試験用潤滑油Ｎｏ．３油中で１７５℃×７２時間の浸漬試験を行ない、ＴＢ、ＥＢおよび硬さの変化、体積変化率および質量変化率を求める。【０１０８】
表１、表２および表３中の各成分は、それぞれつぎに示すものである。【０１０９】
＜フッ素ゴム＞
ＦＫＭ１：ヨウ素移動重合法で製造されたパーオキサイド架橋可能な３元フッ素ゴム（ＶｄＦ／ＴＦＥ／ＨＦＰ＝５０／２０／３０（モル％））。ムーニー粘度は、５０（ＭＬ１＋１０、１００℃）。
ＦＫＭ２：ヨウ素移動重合法で製造されたパーオキサイド架橋可能な２元フッ素ゴム（ＶｄＦ／ＨＦＰ＝７８／２２（モル％））。ムーニー粘度は、６９（ＭＬ１＋１０、１００℃）。【０１１０】
＜シリコーンゴム＞
シリコーンゴム：信越化学工業（株）製のシリコーンゴムコンパウンド（商品名：ＫＥ５５１−Ｕ）【０１１１】
＜架橋剤＞
架橋剤１：日本油脂（株）製のパーヘキサ２５Ｂ（商品名）
（２，５−ジメチル−２，５−ジ（ｔ−ブチルパーオキシ）ヘキサン））
架橋剤２：信越化学工業（株）製のＣ−８Ｂ（商品名）
（２，５−ジメチル−２，５−ジ（ｔ−ブチルパーオキシ）ヘキサンを含有）【０１１２】
＜架橋助剤＞
ＴＡＩＣ：日本化成（株）製のトリアリルイソシアヌレート【０１１３】
＜金属酸化物＞
酸化マグネシウム：協和化学工業（株）製のキョーワマグ１５０（商品名）、粒度分布（マイクロトラック法）１０％：１．４８μｍ、５０％：５．９２μｍ、９０％：１４．１６μｍ【０１１４】
＜シリカ系充填剤＞
シリカ：日本シリカ（株）製の湿式シリカ  ニップシールＶＮ３【０１１５】
＜粘着付与剤＞
エスクロンＧ９０：（商品名）新日鐵化学工業（株）製のクマロン樹脂  軟化点約９０℃
タッキロール１０１：（商品名）住友化学工業（株）製の非反応型アルキルフェノール樹脂  軟化点７８〜１０５℃
ペトロジンＰＲ−１００：（商品名）三井化学（株）製の芳香族系炭化水素樹脂  軟化点約１００℃
クイントンＢ１７０：（商品名）日本ゼオン（株）製の石油樹脂（合成ポリテルペン樹脂  Ｃ＝４〜５炭化水素留分重合物）軟化点約７０℃
ハリエスターＴＦ：（商品名）ハリマ化成（株）製のロジン変性グリセリンエステル  軟化点８３℃
ハリエスターＰ：（商品名）ハリマ化成（株）製のロジン変性ペンタエリスリトール  軟化点１０２℃【０１１６】
＜充填剤＞
ＭＴカーボン：Ｃａｎｃａｒｂ製のカーボンブラックＴｈｅｒｍａｘＮ−９９０（商品名）【０１１７】
実施例１〜７
フッ素ゴムを表１の処方に従ってそれぞれ配合し、オープンロール上で混練りしてフッ素ゴム組成物（１）〜（７）を調製した。調製したフッ素ゴム組成物（１）〜（７）を１６０℃で１０分間のプレス架橋を行ない、さらに１８０℃で４時間のオーブン架橋を施し、厚さ２ｍｍの架橋シートおよびＯリング（Ｐ‐２４）の披験サンプルを作製した。このフッ素ゴム組成物（１）〜（７）の架橋性、架橋物の常態物性および圧縮永久歪みについて測定した結果を表１に示す。またフッ素ゴム組成物（１）の架橋物の耐熱老化性および耐油性について測定した。結果を表２に示す。【０１１８】
実施例８
フッ素ゴムを表１の処方に従ってそれぞれ配合し、オープンロール上で混練りしてフッ素ゴム組成物（８）を調製した。【０１１９】
比較例１
粘着付与剤を添加しなかった以外は、実施例１と同様にしてフッ素ゴム組成物（９）を作製した。このフッ素ゴム組成物（９）の架橋性、架橋物の常態物性および圧縮永久歪みについて測定した結果を表１に示す。【０１２０】
比較例２
ＭＴカーボンを３０重量部にして、かつ、酸化マグネシウムを添加しなかった以外は、実施例１と同様にしてフッ素ゴム組成物（１０）を作製した。このフッ素ゴム組成物（１０）の架橋性、架橋物の常態物性および圧縮永久歪みについて測定した結果を表１に示す。【０１２１】
【表１】
0005239857.tif 000002
【表２】
0005239857.tif 000003
【０１２２】
実施例９〜１６および比較例３〜４
表１と同様の配合比で配合し、オープンロール上で混練りして、フッ素ゴム組成物（１）〜（１０）からなる厚さ１．２ｍｍの未架橋フッ素ゴムシートを作製した。次に、シリコーンゴム１００重量部に対して架橋剤２を１重量部配合し、オープンロール上で混練りし、厚さ３．２ｍｍの未架橋非フッ素ゴムシートを作製した。図１に示すように、未架橋フッ素ゴムシート１および未架橋非フッ素ゴムシート２をお互いに重ね合わせ、さらにフッ素樹脂フィルム３（厚さ１５０μｍ、ダイキン工業（株）商品名  ネオフロンＦＥＰ  ＮＦ−０１５０）ではさんだ。このとき一方の端部から１〜１．５ｃｍ程度までの界面にはフッ素樹脂フィルム３をはさんで接着しない部分をつくり、剥離試験時の掴みしろとした。これを８０℃で３０秒、プレスにより４ｍｍの厚さに予備成形し、加硫缶を用いて１６０℃で４５分間スチーム架橋を行ない、架橋接着したゴム積層体を作製した。【０１２３】
またスチーム架橋後に、１８０℃で１０時間のオーブン架橋を行なった。得られた積層体のオーブン架橋前後の接着強度の評価結果を表３に示す。【０１２４】
（接着強度）
得られたゴム積層体からフッ素樹脂製フィルム３をはがし、幅２５ｍｍ×長さ１００ｍｍの短冊状に切断して試験片とし、２３℃にて、５０ｍｍ／分の剥離速度でＴ剥離試験を行い、接着強度を測定する。また、剥離モードを観測し、以下の基準で評価する。
○・・・シリコーンゴム層側で材料破壊し、破断した。
×・・・フッ素ゴム層とシリコーンゴム層の界面で剥離した。【０１２５】
【表３】
0005239857.tif 000004
【産業上の利用可能性】
【０１２６】
本発明のパーオキサイド架橋用フッ素ゴム組成物は、粘着付与剤を含み、かつ、金属酸化物および／またはシリカ系充填剤を含むことで、非フッ素ゴムから形成される非フッ素ゴム層との密着性に優れるフッ素ゴム層を形成することができる。
【図１】
0005239857.tif 000005